(57)【要約】  石膏シードの形成が抑制された混合済硬化型ジョイントコンパウンド。混合済硬化型ジョイントコンパウンドを、アミノポリカルボン酸および／またはその塩を含む１つ以上の金属イオン制御剤と混合し、さらに該硬化型ジョイントコンパウンドを１つ以上の非カルシムリン酸塩化合物と混合することによって、硬化反応を制御する方法。この方法は、硬化型ジョイントコンパウンドを、カドミウム化合物、鉛化合物および／または亜鉛化合物を含む第１の硬化活性剤と、第一鉄化合物、アルミニウム化合物および／またはマンガン化合物を含む第２の硬化活性剤とをともにブレンドすることにより得られる硬化活性剤と、混合することをさらに含み得る。【選択図】図１
2021501735.tif 000002
【特許請求の範囲】
【請求項１】
混合済硬化型ジョイントコンパウンドにおける硬化反応を制御し、石膏シードの形成を抑制するための方法であって、
少なくとも焼石膏、水、少なくとも１つの非カルシムリン酸塩化合物、ならびにアミノポリカルボン酸および／またはその塩を含む少なくとも１つの金属イオン制御剤を混合し、それにより石膏シードの形成が抑制された混合済硬化ジョイントコンパウンドを得ることを含み、
前記金属イオン制御剤は、乾燥焼石膏の重量のパーセンテージとして計算して、約０．０１重量％〜約１０重量％の量で使用され、
前記少なくとも１つの非カルシムリン酸塩化合物は、乾燥焼石膏の重量のパーセンテージとして計算して、約０．０１重量％〜約１０重量％の量で使用される、方法。
【請求項２】
前記方法がさらに、
カドミウム化合物、鉛化合物および／または亜鉛化合物を含む第１の硬化活性剤と、第一鉄化合物、アルミニウム化合物および／またはマンガン化合物を含む第２の硬化活性剤とをともにブレンドし、それにより硬化活性剤ブレンドを得ることと、
前記硬化活性剤ブレンドを前記混合済硬化型ジョイントコンパウンドと混合し、それにより前記混合済硬化型ジョイントコンパウンドの前記硬化反応を開始すること、を含む、請求項１に記載の方法。
【請求項３】
前記第１の硬化活性剤が酸化亜鉛、水酸化亜鉛および／または亜鉛塩であり、前記第２の硬化活性剤が酸化アルミニウム、水酸化アルミニウムおよび／またはアルミニウム塩である、請求項２に記載の方法。
【請求項４】
前記第１の硬化活性剤が硫酸亜鉛であり、前記第２の硬化活性剤がミョウバンであり、前記硫酸亜鉛およびミョウバンが、硫酸亜鉛対ミョウバンの乾燥重量で、３：１〜１：１の範囲の比率で使用され、前記硬化活性剤ブレンドが、前記混合済硬化型ジョイントコンパウンド中の乾燥成分の０．５重量％〜５重量％の範囲の量で、前記混合済硬化型ジョイントコンパウンドと混合される、請求項２に記載の方法。
【請求項５】
前記非カルシムリン酸塩化合物が、ヘキサメタリン酸亜鉛、トリポリリン酸カリウム、ピロリン酸四ナトリウム、ピロリン酸四カリウム、トリポリリン酸ナトリウム、リン酸一アンモニウム、リン酸カリウム一塩基性、またはそれらの任意の組み合わせを含む、請求項１〜４のいずれか一項に記載の方法。
【請求項６】
前記金属イオン制御剤が、ジエチレントリアミン五酢酸（ＤＴＰＡ）、ジエチレントリアミン五酢酸五ナトリウム、ジエチレントリアミン五酢酸カルシウム三ナトリウム、エチレンジアミン四酢酸（ＥＤＴＡ）、エデト酸ナトリウムカルシウム、ヒドロキシ−エチル−エチレン−ジアミン三酢酸（ＨＥＤＴＡ）、Ｎ−（ヒドロキシエチル）−エチレンジアミン三酢酸三ナトリウム、またはそれらの任意の組み合わせを含む、請求項１〜５のいずれか一項に記載の方法。
【請求項７】
前記金属イオン制御剤がジエチレントリアミン五酢酸五ナトリウムを含み、前記非カルシムリン酸塩化合物がピロリン酸四カリウム（ＴＫＰＰ）および／またはピロリン酸四ナトリウム（ＴＫＰＰ）を含む、請求項１〜６のいずれか一項に記載の方法。
【請求項８】
結合剤、炭酸カルシウム、雲母、タルク、粘土、低分子量ポリマー、またはそれらの任意の組み合わせのうちの少なくとも１つが前記硬化型ジョイントコンパウンドとさらに混合される、請求項１〜７のいずれか一項に記載の方法。
【請求項９】
前記第１の活性剤が硫酸亜鉛であり、前記第２の活性剤がミョウバンであり、硫酸亜鉛対ミョウバンの比率が乾燥重量で３：１〜１：１であり、前記ジョイントコンパウンドが炭酸カルシウムを含み、前記混合が４０°Ｆ〜６５°Ｆの範囲の温度で実施され、前記硬化活性剤ブレンドが、水を除いて、０．５〜５重量％の量で前記混合済硬化ジョイントコンパウンドに添加される、請求項２に記載の方法。
【請求項１０】
請求項１〜９のいずれか一項に記載の方法により調製された混合済硬化型ジョイントコンパウンド。
【発明の詳細な説明】
【技術分野】
【０００１】
本発明は、石膏シードの硬化を防止するためのジョイントコンパウンドおよび方法に関する。本発明はまた、硬化型ジョイントコンパウンドを硬化および固化させるための速効性硬化剤および遅効性硬化剤のブレンド、ならびにこのブレンドを用いて硬化反応を制御する方法に関する。
【背景技術】
【０００２】
ジョイントコンパウンドは、一般に建物の建設に使用される。用途の１つは、２枚の石膏パネル間の継ぎ目を接合することである。通常、内壁は石膏パネル（ウォールボードとも呼ばれる）を間柱に取り付けることで作られる。次に、ジョイントコンパウンドを使用して、石膏パネル間の継ぎ目（ジョイントとも呼ばれる）を埋めてコーティングする。
【０００３】
２種類のジョイントコンパウンドが知られている：硬化型ジョイントコンパウンドと乾燥型ジョイントコンパウンドである。硬化型ジョイントコンパウンドは、本開示では焼石膏と呼ばれることがある硫酸カルシウム半水和物を含む。硬化型ジョイントコンパウンドは、硫酸カルシウム半水和物（焼石膏）が水和して硫酸カルシウム二水和物（石膏）になる硬化反応により硬化する。
【０００４】
硬化型ジョイントコンパウンドは、塗布前に水と混合される乾燥粉末として配合できる。乾燥粉末に水を加えると、焼石膏の石膏への変換が始まり、これがジョイントコンパウンドの硬化および固化を引き起こす。
【０００５】
硬化型ジョイントコンパウンドは、すでに水と混合されている混合済硬化型ジョイントコンパウンドとして配合することもできる。混合済硬化型ジョイントコンパウンドは、あらかじめ水と混合されているが、しかし、これらのコンパウンドは焼石膏が石膏に変換される硬化反応がなく、一定期間、棚に貯蔵できる。貯蔵および輸送中の硬化反応を抑制するために、混合済硬化型ジョイントコンパウンドは、焼石膏が水和され石膏に変換される硬化反応を抑制する少なくとも１つの遅延剤を含む。米国特許第５，７４６，８２２号で提供されるような非カルシムリン酸塩化合物、米国特許第４，６６１，１６１号で提供されるタンパク質性遅延剤およびキレート剤の組み合わせ、ならびに米国特許第５，７７９，７８６号で提供されるような低分子量ポリアクリレート等の、様々な硬化遅延剤が知られている。
【０００６】
次に、硬化反応を開始させるために、活性剤が混合済硬化型ジョイントコンパウンドに添加される。Ｕｎｉｔｅｄ  Ｓｔａｔｅｓ  Ｇｙｐｓｕｍ  Ｃｏｍｐａｎｙに譲渡された米国特許第５，７４６，８２２号に提供されている硫酸亜鉛等の様々な活性剤が知られている。しかし、大量の硫酸亜鉛が必要になる場合や、硬化反応が非常にゆっくりと進行する場合があり得る。ミョウバンを活性剤として使用する多くの試みもなされてきた。しかしながら、ミョウバンは石膏系コンパウンド中に炭酸カルシウムを含む配合剤には適合しないとみなされているが、多くの硬化型ジョイントコンパウンドには炭酸カルシウムが含まれているため、ミョウバンにより硬化反応を制御することは困難である。
【０００７】
１５℃未満の温度で硬化型ジョイントコンパウンドを使用する必要がある場合は、たとえ活性剤が添加されていても、これらの条件では硬化反応が非常に遅くなる得るため、硬化反応の制御がさらに困難になる可能性がある。
【０００８】
したがって、当技術分野では、広範囲の硬化型ジョイントコンパウンドにおける硬化反応を制御するために使用できる硬化活性剤が依然として必要とされている。
【０００９】
混合済硬化型ジョイントコンパウンドは、通常、焼石膏の早過ぎる水和と硬化を防止する１つ以上の硬化遅延剤を含む。適切な硬化遅延剤には、米国特許第５，７４６，８２２号に開示されているもの等の非カルシムリン酸塩化合物、米国特許第４，６６１，１６１号に提供されているタンパク質性遅延剤とキレート剤の組み合わせ、および米国特許第５，７７９，７８６号に開示されているもの等の低分子量ポリアクリレートが含まれる。
【００１０】
シード硬化とは、通常はペースト状である硬化型ジョイントコンパウンド混合物における、石膏シードと呼ばれる石膏の塊の形成である。シード硬化は、遅延剤を含む硬化型ジョイントコンパウンドでも起こり得る。シード硬化は、硬化型ジョイントコンパウンドの作業性を阻害するため望ましくない。したがって、当技術分野において、シード硬化を防止または最小化する硬化型ジョイントコンパウンド配合剤が依然として必要とされている。
【発明の概要】
【００１１】
一態様では、本開示は、混合済硬化型ジョイントコンパウンドにおける硬化反応を制御し、かつ混合済硬化型ジョイントコンパウンドにおける石膏シードの形成を抑制する、方法を提供する。
【００１２】
この方法は、少なくとも、焼石膏、水、少なくとも１つの非カルシムリン酸塩化合物、ならびにアミノポリカルボン酸および／またはその塩を含む少なくとも１つの金属イオン制御剤を混合し、それにより混合済硬化型ジョイントコンパウンドを得ることと、それにより石膏シードの形成が抑制された混合済硬化ジョイントコンパウンドを得ることとを含む。この方法では、金属イオン制御剤は、乾燥焼石膏の重量のパーセンテージとして計算して、約０．０１重量％〜約１０重量％の量で使用することができ、少なくとも１つの非カルシムリン酸塩化合物は、乾燥焼石膏の重量のパーセンテージとして計算して、約０．０１重量％〜約１０重量％の量で使用され得る。
【００１３】
本方法は、カドミウム化合物、鉛化合物および／または亜鉛化合物を含む第１の硬化活性剤と、第一鉄化合物、アルミニウム化合物および／またはマンガン化合物を含む第２の硬化活性剤とをともにブレンドし、それにより硬化活性剤ブレンドを得ることと、硬化活性剤ブレンドを、混合済硬化型ジョイントコンパウンドと混合し、それにより、混合済硬化型ジョイントコンパウンドの硬化反応を開始することとを、さらに含む。
【００１４】
第１の硬化活性剤は、酸化亜鉛、水酸化亜鉛および／または亜鉛塩であり得る。第２の硬化活性剤は、酸化アルミニウム、水酸化アルミニウムおよび／またはアルミニウム塩であり得る。いくつかの好ましい実施形態では、第１の硬化活性剤は硫酸亜鉛であり、第２の硬化活性剤はミョウバンである。いくつかの好ましい実施形態では、第１の硬化活性剤は硫酸亜鉛であり、第２の硬化活性剤はミョウバンであり、硫酸亜鉛およびミョウバンが、硫酸亜鉛対ミョウバンの乾燥重量で、３：１〜１：１の範囲の比率で使用される。
【００１５】
いくつかの好ましい実施形態では、第１の硬化活性剤は硫酸亜鉛であり、第２の硬化活性剤はミョウバンであり、硫酸亜鉛およびミョウバンが、硫酸亜鉛対ミョウバンの乾燥重量で３：１〜１：１の範囲の比率で使用され、さらに、硬化活性剤ブレンドは、混合済硬化型ジョイントコンパウンド中の乾燥成分の０．５重量％〜５重量％の範囲の量で混合済硬化ジョイントコンパウンドと混合される。
【００１６】
本方法において、非カルシムリン酸塩化合物は、ヘキサメタリン酸亜鉛、トリポリリン酸カリウム、ピロリン酸四ナトリウム、ピロリン酸四カリウム、トリポリリン酸ナトリウム、リン酸一アンモニウム、リン酸カリウム一塩基性、またはそれらの任意の組み合わせを含み得る。
【００１７】
本方法において、金属イオン制御剤は、ジエチレントリアミン五酢酸（ＤＴＰＡ）、ジエチレントリアミン五酢酸五ナトリウム、ジエチレントリアミン五酢酸カルシウム三ナトリウム、エチレンジアミン四酢酸（ＥＤＴＡ）、エデト酸ナトリウムカルシウム、ヒドロキシ−エチル−エチレンジアミン三酢酸（ＨＥＤＴＡ）、Ｎ−（ヒドロキシエチル）−エチレンジアミン三酢酸三ナトリウム、またはそれらの任意の組み合わせを含み得る。
【００１８】
本方法では、乾燥焼石膏の重量のパーセンテージとして計算して、約０．０１重量％〜約１０重量％の金属イオン制御剤を使用することができる。本方法では、乾燥焼石膏の重量のパーセンテージとして計算して、約０．０１重量％〜約１０重量％の非カルシムリン酸塩化合物を使用することができる。
【００１９】
本方法では、金属イオン制御剤は、乾燥焼石膏の重量に基づいて、約０．０１重量％〜約１０重量％の量で、ジエチレントリアミン五酢酸五ナトリウムを含むことができ、非カルシムリン酸塩化合物は、乾燥焼石膏の重量に基づいて、ピロリン酸四カリウム（ＴＫＰＰ）を、約０．０１重量％〜約１０重量％の量、ピロリン酸四ナトリウム（ＴＳＰＰ）を約０．０１重量％〜約１０重量％の量、またはＴＫＰＰとＴＳＰＰの組み合わせを約０．０１重量％〜約１０重量％の量で含むことができる。
【００２０】
本発明の方法では、結合剤、炭酸カルシウム、雲母、タルク、粘土、低分子量ポリマー、またはそれらの任意の組み合わせの少なくとも１つを混合済硬化型ジョイントコンパウンドとさらに混合してもよい。
【００２１】
硬化活性剤ブレンドと混合済硬化型ジョイントコンパウンドとの混合は、４０°Ｆ〜９５°Ｆの範囲の温度で行うことができる。第１の活性剤は硫酸亜鉛であってよく、第２の活性剤はミョウバンであってよく、硬化型ジョイントコンパウンドは炭酸カルシウムを含み、混合は４０°Ｆ〜７５°Ｆの範囲の温度で行われる。いくつかの実施形態において、第１の活性剤は硫酸亜鉛であり、第２の活性剤はミョウバンであり、硫酸亜鉛対ミョウバンの比率は乾燥重量で３：１〜１：１であり、硬化型ジョイントコンパウンドは炭酸カルシウムを含み、４０°Ｆ〜６５°Ｆの範囲の温度で混合が行われ、その際、硬化活性剤ブレンドが、水を除いて、０．５重量％〜５重量％の量で硬化型ジョイントコンパウンドに添加される。
【００２２】
本開示のさらなる態様は、本発明の方法によって得られ、かつ焼石膏の重量に基づき、アミノポリカルボン酸および／またはその塩を含む金属イオン制御剤を０．０１重量％〜１０重量％含む、混合済硬化型ジョイントコンパウンドに関し、また、硬化ジョイントコンパウンドは、焼石膏の重量に基づき、０．０１〜１０重量％の非カルシムリン酸塩化合物をさらに含む。
【００２３】
混合済硬化型ジョイントコンパウンドは、金属イオン制御剤がジエチレントリアミン五酢酸（ＤＴＰＡ）、ジエチレントリアミン五酢酸五ナトリウム、ジエチレントリアミン五酢酸カルシウム三ナトリウム、エチレンジアミン四酢酸（ＥＤＴＡ）、エデト酸ナトリウムカルシウム、ヒドロキシ−エチル−エチレンジアミン三酢酸（ＨＥＤＴＡ）、Ｎ−（ヒドロキシエチル）−エチレンジアミン三酢酸三ナトリウム、またはこれらの任意の組み合わせを含むコンパウンドを含む。混合済硬化型ジョイントコンパウンドには、非カルシムリン酸塩化合物がヘキサメタリン酸亜鉛、トリポリリン酸カリウム、ピロリン酸四ナトリウム、ピロリン酸四カリウム、トリポリリン酸ナトリウム、リン酸一アンモニウム、リン酸カリウム一塩基性、またはそれらの任意の組み合わせを含むコンパウンドが含まれる。金属イオン制御剤は、ジエチレントリアミン五酢酸五ナトリウムを含むことができ、非カルシムリン酸塩化合物は、ピロリン酸四カリウム、ピロリン酸四ナトリウムまたはそれらの任意の組み合わせを含むことができる。
【図面の簡単な説明】
【００２４】
【図１】添加された活性剤の量の関数としての硬化時間のプロットである。
【図２】温度と添加されたミョウバン活性剤の量の関数としての硬化時間のプロットである。
【図３】温度と添加した硫酸亜鉛の量の関数としての硬化時間のプロットである。
【図４】温度と、ミョウバンと硫酸亜鉛のブレンドの添加量の関数としての硬化時間のプロットである。
【図５Ａ】ＤＴＰＡ五ナトリウムを含まない混合済硬化型ジョイントコンパウンドの写真である。
【図５Ｂ】ＤＴＰＡ五ナトリウムを含むＭＩＣ混合済硬化型ジョイントコンパウンドの写真である。
【図６Ａ】ＤＴＰＡ五ナトリウムを含まない混合済硬化型ジョイントコンパウンドの基材への塗布を示す写真である。
【図６Ｂ】ＤＴＰＡ五ナトリウムを含むＭＩＣ混合済硬化型ジョイントコンパウンドの基板への塗布を示す写真である。
【発明を実施するための形態】
【００２５】
一態様では、本開示は、２つの硬化活性剤のブレンドを提供する。このブレンドは、広範囲の温度で混合済硬化型ジョイントコンパウンドの硬化反応を制御するのに適している。
【００２６】
「硬化活性剤」という用語は、カルシウムイオンキレート剤を含むジョイントコンパウンドにおける硫酸カルシウム半水和物の硬化反応を活性化、加速、または、そうでなければ速度を増すことができる化合物を指す。硬化活性剤は、カルシウムよりも高いｌｏｇ  Ｋ値を有するカチオンを含む化合物であり、「Ｋ」はキレート化反応の平衡定数である。硬化活性剤として作用し得る化合物は、第二鉄、水銀、第二銅、ニッケル、コバルト、カドミウム、鉛、亜鉛、第一鉄、アルミニウム、およびマンガンのカチオンのいずれかを含み得る。
【００２７】
本開示で提供される２つの硬化活性剤のブレンドは、第１の硬化活性剤および第２の硬化活性剤を含む。第１の硬化活性剤は、カドミウム、鉛および／または亜鉛のカチオンのいずれかを含む化合物から選択されてもよい。適切な第１の活性化合物は、塩、酸化物および／または水酸化物の形態であってよい。第１の硬化活性剤として特に好ましいのは、亜鉛カチオンを含む化合物である。そのような亜鉛化合物には、酸化亜鉛、水酸化亜鉛および亜鉛塩が含まれるが、これらに限定されない。適切な塩としては、硝酸亜鉛、塩化亜鉛、塩素酸亜鉛、硫酸亜鉛、硫化亜鉛、リン酸亜鉛、モリブデン酸亜鉛、クロム酸亜鉛、および酢酸亜鉛が挙げられるが、これらに限定されない。第１の活性剤として特に好ましいのは、硫酸亜鉛である。硫酸亜鉛の一般的な化学式はＺｎＳＯ４である。しかしながら、本開示における「硫酸亜鉛」という用語は、硫酸亜鉛七水和物等の、３種の硫酸亜鉛水和物のいずれも含むことが理解されよう。
【００２８】
ブレンド中の第２の活性剤は、第一鉄、アルミニウムおよび／またはマンガンのカチオンのいずれかを含む化合物から選択することができる。適切な第２の活性剤化合物は、塩、酸化物および／または水酸化物の形態であってよい。第２の活性剤として特に好ましいのは、アルミニウムを含む化合物である。そのようなアルミニウム化合物には、酸化アルミニウム、水酸化アルミニウムおよびアルミニウム塩が含まれるが、これらに限定されない。適切な塩には、塩化アルミニウム、硫酸アルミニウム、硫酸アルミニウムアンモニウム、および硫酸アルミニウムカリウムが含まれるが、これらに限定されない。第２の活性剤として特に好ましいのは、硫酸アルミニウムである。この開示において、「硫酸アルミニウム」という用語は、「ミョウバン」という用語と互換的に使用される。ミョウバンとも呼ばれる硫酸アルミニウムの化学式はＡｌ２（ＳＯ４）３である。「硫酸アルミニウムまたはミョウバン」という用語は、無水硫酸アルミニウム、および硫酸アルミニウム１８水和物等の硫酸アルミニウム水和物も含むことが理解されよう。
【００２９】
第１の活性剤と第２の活性剤のブレンドは、１）カドミウム化合物、鉛化合物および／または亜鉛化合物から選択される少なくとも１つの化合物と、２）第一鉄化合物、アルミニウム化合物および／またはマンガン化合物から選択される少なくとも１つの化合物とを、含むことができる。ブレンドにおいて、第１の活性剤対第２の活性剤の比率は変動し得、第１の活性剤対第２の活性剤は、重量で９９：１〜１：９９の範囲であり得る。
【００３０】
本開示の硬化活性剤ブレンドは、硬化型ジョイントコンパウンドにおける硬化反応を活性化するのに十分な任意の量で使用することができる。典型的には、これらのブレンドは、乾燥成分（水を除く）の重量に基づいて、硬化型ジョイントコンパウンドの０．５％〜５％の量で使用できる。
【００３１】
本開示のいくつかのブレンドは、酸化亜鉛、水酸化亜鉛および／または亜鉛塩および第一鉄化合物、アルミニウム化合物および／またはマンガン化合物を含み得る。
【００３２】
本開示の少なくともいくつかのブレンドは、第１の活性剤として、酸化亜鉛、水酸化亜鉛および／または亜鉛塩、ならびに第２の活性剤として酸化アルミニウム、水酸化アルミニウムおよび／またはアルミニウム塩を含み得る。
【００３３】
本開示のいくつかのブレンドは、カドミウム化合物、鉛化合物および／または亜鉛化合物、ならびに酸化アルミニウム、水酸化アルミニウムおよび／またはアルミニウム塩のうちの少なくとも１つを含み得る。
【００３４】
本開示のいくつかのブレンドは、亜鉛塩および酸化アルミニウム、水酸化アルミニウムおよび／またはアルミニウム塩を含み得る。
【００３５】
本開示の好ましい硬化活性剤ブレンドは、第１の活性剤としての硫酸亜鉛および第２の活性剤としての硫酸アルミニウムを含み、含有し、本質的にそれらからなり、またはそれらからなってもよい。ブレンドにおいて、第１の活性剤対第２の活性剤の比率は変動し得、第１の活性剤対第２の活性剤の乾燥重量で９９：１〜１：９９の範囲であり得る。硫酸亜鉛対硫酸アルミニウムの最も好ましい範囲は、硫酸亜鉛対硫酸アルミニウムの乾燥重量で３：１〜１：１の範囲にある。これらの好ましい硬化活性剤ブレンドは、水を除いた乾燥成分の重量により、硬化型ジョイントコンパウンドの０．５％〜５％の量で使用することができる。
【００３６】
本開示の硬化活性剤ブレンドは、硬化遅延剤を含んで、または含まずに配合された任意の硬化型ジョイントコンパウンドの硬化反応を制御するために使用することができる。本開示の硬化活性剤ブレンドは、遅延剤とともに配合された混合済硬化型ジョイントコンパウンドの硬化反応を制御するために使用できる。本開示の硬化活性剤ブレンドは、乾燥粉末として配合され、使用中に水と混合される硬化型ジョイントコンパウンドの硬化反応を制御するためにも使用することができる。これらの乾燥粉末硬化型ジョイントコンパウンドは、遅延剤を含んでも、含まなくてもよい。本開示の硬化活性剤ブレンドが、遅延剤を含まない硬化型ジョイントコンパウンドの硬化反応を制御するために使用される場合、活性剤ブレンドは、発泡を防ぎ、硬化反応を促進するための促進剤として使用される。
【００３７】
本開示の硬化活性剤ブレンドは、少なくとも１つの硬化遅延剤を含む混合済硬化型ジョイントコンパウンドの硬化反応を制御するのに特に有用である。そのような硬化遅延剤は、カルシウムキレート剤を含み得る。硬化遅延剤は、ヘキサメタリン酸亜鉛、トリポリリン酸カリウム、ピロリン酸四ナトリウム、ピロリン酸四カリウム、トリポリリン酸ナトリウム、リン酸一アンモニウム、および／またはリン酸カリウム一塩基性等の、非カルシウム含有リン酸塩のいずれかであり得る。他の硬化遅延剤は、ＳＵＭＡ硬化遅延剤などのタンパク質性遅延剤を含み得る。硬化遅延剤はまた、アクリル酸およびアクリルアミドモノマー単位を含むコポリマー組成物、またはアクリル酸ホモポリマーとアクリルアミドホモポリマーのブレンド等の、低分子量ポリアクリレートなどの低分子量ポリマーのいずれかを含み得る。
【００３８】
本開示の硬化活性剤ブレンドは、任意の有用な量で別々にまたは互いに組み合わせて使用し得る硬化遅延剤（非カルシウム含有リン酸塩、タンパク質性遅延剤、低分子量ポリマー）のいずれかを含む硬化型ジョイントコンパウンドの中で、硬化反応を制御するために使用され得る。
【００３９】
本開示の硬化活性剤ブレンドは、アルファ−半水和形態の硫酸カルシウム、ベータ−半水和物形態の硫酸カルシウム、合成硫酸カルシウム半水和物、およびそれらの任意の組み合わせを含む化合物、複合体等の、任意の硫酸カルシウム半水和物を含む硬化型ジョイントコンパウンドの硬化反応を制御するために使用できる。
【００４０】
本開示の硬化活性剤ブレンドは、混合済または乾燥粉末ライトまたは従来の重量硬化型ジョイントコンパウンドの硬化反応を制御するために使用することができる。適切なコンパウンドには、炭酸カルシウム、雲母、タルクおよび／または粘土を含むものが含まれる。
【００４１】
本願の硬化活性剤ブレンドは、特定の事業を完了するために必要な時間と、硬化型ジョイントコンパウンドがその事業において使用される予定の温度に応じた建設現場での求めに応じて設定できる硬化時間の選択肢を提供する。
【００４２】
硬化型ジョイントコンパウンドの硬化時間は、硬化型ジョイントコンパウンドが固化する温度に依存する。典型的には、硬化反応はより低い温度でよりゆっくりと進行する。したがって、気温が６０°Ｆ未満の寒い月に完了するウォールボード設置計画と、温度が６０°Ｆを超える夏の月に完了する同様の設置計画では、硬化時間に変動が生じる可能性がある。いくつかの状況下では、硬化型ジョイントコンパウンドにおける硬化反応は、５０°Ｆより低い温度では先行技術の活性剤では満足に完了することができない。
【００４３】
本硬化活性剤ブレンドにより提供される技術的利点の１つは、これらのブレンドが、４０°Ｆ〜６０°Ｆの範囲のより低い温度での硬化反応の速度を速めることができることである。そのため、気温の季節変動があっても、設置事業は同じスケジュールで進めることができる。このように、硬化活性剤ブレンドにより、重要な労働力と材料コストが節約される。
【００４４】
図１を参照すると、添加された硬化活性剤の量の関数として、混合済硬化型ジョイントコンパウンドの硬化時間を報告している。混合済硬化型コンパウンドは、硬化遅延剤を含む。硬化時間は分単位で測定される。添加される活性剤の量は、水が除外された、ジョイントコンパウンド中の乾燥成分の質量に対する質量％で表される。対照として、硫酸亜鉛が、タルクを含む硬化型ジョイントコンパウンドの硬化反応の開始（曲線１）、および炭酸カルシウムを含む硬化型ジョイントコンパウンドの硬化反応の開始（曲線２）についても試験される。別の対照として、タルクを含む硬化型ジョイントコンパウンドの硬化反応の開始についてミョウバンが試験される（曲線６）。ミョウバンによる硬化反応は、硫酸亜鉛による反応よりもはるかに速く進行する（曲線２と曲線６を比較）。予期せぬことに、硫酸亜鉛とミョウバンのブレンドによる様々な硬化反応において相乗的な反応速度が明らかにされる。この相乗効果は、タルクを含む硬化型コンパウンド（曲線３を参照）と炭酸カルシウムを含む硬化型コンパウンド（曲線４を参照）の両方で観察される。硬化反応の速度は、硫酸亜鉛とミョウバンの比率を変えることで厳密に制御できる（硫酸亜鉛とミョウバンの３：１の比率についての硬化反応の曲線３を、硫酸亜鉛とミョウバンの２：１比率の硬化反応の曲線５と比較せよ）。
【００４５】
図２を参照すると、タルクと硬化遅延剤を含む混合済硬化型ジョイントコンパウンドの温度の関数として硬化時間が報告されている。これらのコンパウンドでは、４０°Ｆ（曲線１）、７５°Ｆ（曲線２）、または９５°Ｆ（曲線３）で様々な量のミョウバンで硬化反応が開始された。７５°Ｆまたは９５°Ｆで行われる硬化反応に大きな違いはない（それぞれ曲線２および３）が、４０°Ｆでは硬化反応が大幅に抑制される（曲線１）。それでも、使用されるミョウバンの量を増やすことで、６０分の硬化時間を達成できる。
【００４６】
図３を参照すると、タルクと硬化遅延剤を含む混合済硬化型ジョイントコンパウンドについて硬化時間が温度の関数として報告されている。これらのコンパウンドでは、４０°Ｆ（曲線１）、７５°Ｆ（曲線２）または９５°Ｆ（曲線３）で様々な量の亜鉛により硬化反応が開始された。ミョウバンとは異なり、硫酸亜鉛は４０°Ｆでは効率的に硬化反応を開始しない（曲線１）。硫酸亜鉛が硬化型ジョイントコンパウンドの乾燥成分の重量に対して２重量％未満の量で使用される場合、７５°Ｆ（曲線２）と９５°Ｆ（曲線３）で行われる硬化反応の速度にも有意差が観察される。
【００４７】
図４を参照すると、炭酸カルシウムと硬化遅延剤を含む混合済硬化型ジョイントコンパウンドについて硬化時間が温度の関数として報告されている。これらのコンパウンドでは、４０°Ｆ（曲線１）、７５°Ｆ（曲線２）または９５°Ｆ（曲線３）で、硫酸亜鉛とミョウバンのそれぞれ３：１の比率のブレンドにより硬化反応が開始された。ミョウバンとは異なり、硫酸亜鉛は４０°Ｆで効率的に硬化反応を開始しない（曲線１）。硫酸亜鉛単独とは異なり、硫酸亜鉛とミョウバンのブレンドは、４０°Ｆで非常に効率的に硬化反応を活性化する（曲線１）。このブレンドはまた、硫酸亜鉛単独よりも少ない量で非常に効率的に機能する。重要なことに、ブレンド中の活性剤の１つがミョウバンであるときですら、炭酸カルシウムが硬化型調合剤に存在する場合に、有意な有害反応は観察されなかった。これは、ミョウバンのみで行われる反応よりも大幅な改善である。
【００４８】
図１〜図４に関連して、ヴィカー（Ｖｉｃａｔ）硬化時間は、活性剤（または活性剤ブレンド）が混合済硬化型ジョイントコンパウンドに添加された瞬間から、硬化型ジョイントコンパウンドが固体化または固化するのに必要な時間である。硬化時間は、硬化型ジョイントコンパウンド混合物の表面に垂直に保持され、混合物がまだ固体化または固化していない場合は、混合物中に自重のため沈むヴィカー針で測定される。
【００４９】
本開示の硬化活性剤ブレンドは、２つの活性剤、第１のパッケージのカドミウム化合物、鉛化合物および／または亜鉛化合物から選択された第１活性剤、および第２のパッケージの第一鉄化合物、アルミニウム化合物、および／またはマンガン化合物から選択された第２活性剤、を含むキットとして販売されてもよい。キットはさらに取扱説明書を含み得る。取扱説明書は電子形式にすることができる。取扱説明書は、１）使用時の建設現場の温度。および／または２）必要な硬化時間のパラメータの少なくとも１つに応じて、ブレンドで使用される第１の活性剤および第２の活性剤の量を提供する図表を含み得る。
【００５０】
一態様では、本開示は、第１のパッケージに硫酸亜鉛を含み、第２のパッケージにミョウバンを含むキットを提供する。キットはさらに、様々な温度で必要な硬化時間を達成するために硫酸亜鉛とミョウバンをブレンドすることができる比率を記載した取扱説明書を含むことができる。
【００５１】
別の態様では、本開示は、広範囲の温度で硬化型ジョイントコンパウンドの硬化反応を制御する方法を提供する。この方法では、硬化反応は、本開示の硬化活性剤ブレンドのいずれかで制御される。適切なジョイントコンパウンドには、少なくとも１つの遅延剤を含む混合済型硬化ジョイントコンパウンドが含まれる。遅延剤は、カルシウムを含まないリン酸塩化合物を含み得る。
【００５２】
さらなる態様において、本開示は、硫酸亜鉛とミョウバンのブレンドを用いて、幅広い温度範囲で、混合済硬化型ジョイントコンパウンド等の硬化型ジョイントコンパウンドの硬化反応を制御する方法を提供する。この方法では、硫酸亜鉛とミョウバンは、硫酸亜鉛対ミョウバンの乾燥重量で３：１〜２：１の範囲の比率でともにブレンドされる。次に、ブレンド剤は、水を除いて、硬化型ジョイントコンパウンドの０．５重量％〜３重量％の量で使用される。この方法は、約４０°Ｆ〜約９５°Ｆの範囲の温度で実行することができる。この方法は、少なくとも１つの遅延剤を含む混合済硬化型ジョイントコンパウンド等の、様々な硬化型ジョイントコンパウンドで実施することができる。遅延剤は、カルシウムを含まないリン酸塩化合物、低分子量ポリマー、またはそれらの任意の組み合わせであってよい。この方法は、パーライト、発泡パーライト、バーミキュレート、またはこれらの任意の組み合わせを含む、混合済または乾燥粉末従来型、または軽量硬化型ジョイントコンパウンドで実行できる。
【００５３】
「シード硬化」とは、貯蔵および輸送中、および／または乾燥成分が水と混合されるときに、他の部分では均質な混合済硬化型ジョイントコンパウンドのペースト中に石膏凝集体（以下、石膏シードと呼ぶ）が形成されることである。「硬化型ジョイントコンパウンド」とは、焼石膏を含むコンパウンドを意味することが理解されよう。さらに、「混合済硬化型ジョイントコンパウンドまたは混合済硬化型コンパウンド」とは、焼石膏、水、および焼石膏を水和して石膏にする硬化反応の少なくとも１つの遅延剤を含むジョイントコンパウンドを意味する。そのような硬化遅延剤は、カルシウムキレート剤を含み得る。硬化遅延剤は、ヘキサメタリン酸亜鉛、トリポリリン酸カリウム、ピロリン酸四ナトリウム、ピロリン酸四カリウム、トリポリリン酸ナトリウム、リン酸一アンモニウムおよび／またはリン酸カリウム一塩基性等の、カルシウムを含まないリン酸塩のいずれかを含み得る。他の硬化遅延剤には、ＳＵＭＡ硬化遅延剤などのタンパク質性遅延剤が含まれる。硬化遅延剤はまた、アクリル酸およびアクリルアミドモノマー単位を含むコポリマー組成物、またはアクリル酸ホモポリマーとアクリルアミドホモポリマーのブレンド等の、低分子量ポリアクリレートなどの任意の低分子量ポリマーを含み得る。
【００５４】
図５Ａを参照すると、これは、一定期間棚に貯蔵された後の、混合済硬化型ジョイントコンパウンドの写真である。石膏シード（１０）がコンパウンド内に見られる。図５Ａの右上隅には、混合済硬化型ジョイントコンパウンドから分離された２つの石膏シード（１０）も示されている。石膏シードのサイズは変化し得るが、典型的には、石膏シードは、直径が約２ｍｍ〜約１ｃｍであり得る。
【００５５】
硬化型ジョイントコンパウンドで石膏シードが形成されると、石膏シードは容易に溶解することができない。次に、石膏シードは、例えば、コンパウンドを基材に塗布できる前に、濾過またはふるいにかけることにより、混合済硬化型ジョイントコンパウンド混合物から除去する必要がある。この点は図６Ａに示され、石膏シードを含む混合済硬化型ジョイントコンパウンドを塗布すると、石膏シード（１０）によって生じる空隙（２０）を有する不均一な表面が生じることを示している。したがって、シード硬化は、貯蔵および輸送中の混合済硬化型ジョイントコンパウンドの不均一化および早過ぎる固化の原因となる可能性があるため、望ましくない。塗布により均一な表面が得られるため、石膏シードを含むコンパウンドを基材に塗布することも困難である。また、石膏シードがミキサーを詰まらせる可能性があるため、現場で、乾燥粉末硬化型ジョイントコンパウンドと水を混合している間は、シード硬化を避ける必要がある。
【００５６】
いかなる理論にも束縛されることを望まないが、シード硬化は、鉄、アルミニウム、亜鉛および他のいくつか等の金属イオンによって引き起こされ得ると考えられている。そのような金属イオンは、しばしば、ジョイントコンパウンドの製造に使用される水の、および／またはジョイントコンパウンドの製造に使用される他の成分の、例えば炭酸カルシウムおよび／または焼石膏の、汚染物質として存在する。
【００５７】
さらなる態様において、本開示は、貯蔵中および／または乾燥粉末硬化型ジョイントコンパウンドを水と混合する間、石膏シードの形成が最小限に抑えられる、ジョイントコンパウンド配合物、特に混合済硬化型ジョイントコンパウンドを提供する。
【００５８】
本混合済硬化型ジョイントコンパウンドは、アミノポリカルボン酸および／またはその塩を含む少なくとも１つの金属イオン制御剤を含む。これらの薬剤は、本開示ではＭＩＣ薬剤と呼ばれる。アミノポリカルボン酸および／またはその塩を含む少なくとも１つのＭＩＣ剤を含む、混合済硬化型ジョイントコンパウンドは、本開示ではＭＩＣジョイントコンパウンドと呼ばれる。この開示によるＭＩＣコンパウンドは、焼石膏、水、少なくとも１つの硬化遅延剤および少なくとも１つのＭＩＣ剤を含む。予期せぬことに、ＭＩＣジョイントコンパウンドでは、石膏シードの形成が最小になる、遅くなる、または完全に防止されることが見出された。
【００５９】
本開示によれば、ＭＩＣジョイントコンパウンドで使用される１つの好ましい金属イオン制御（ＭＩＣ）剤は、ジエチレントリアミン五酢酸（ＤＴＰＡ）および／またはその塩、例えば、ジエチレントリアミン五酢酸五ナトリウムまたはジエチレントリアミン五酢酸カルシウム三ナトリウムなどを含む。他の適切なＭＩＣアミノポリカルボン酸剤には、エチレンジアミン四酢酸（ＥＤＴＡ）および／またはその塩、例えばエデト酸ナトリウムカルシウムが含まれる。また、ヒドロキシ−エチル−エチレン−ジアミン三酢酸（ＨＥＤＴＡ）およびその塩、例えば、Ｎ−（ヒドロキシエチル）−エチレンジアミン三酢酸三ナトリウムが含まれる。
【００６０】
これらのアミノポリカルボン酸化合物のいくつかは、Ｄｏｗ  Ｃｈｅｍｉｃａｌ  Ｃｏｍｐａｎｙから水溶液として、ＶＥＲＳＥＮＥＸ（商標）８０キレート剤（ジエチレントリアミン五酢酸五ナトリウムの水溶液を含む）、ＶＥＲＳＥＮＥ（商標）１００キレート剤（エチレンジアミン四酢酸四ナトリウムの水溶液を含む）、およびＶＥＲＳＥＮＯＬ（商標）１２０キレート剤（Ｎ−（ヒドロキシエチル）−エチレンジアミン三酢酸三ナトリウムの水溶液を含む）の商品名で、入手可能である。
【００６１】
予期せぬことに、アミノポリカルボン酸および／またはその塩を含む金属イオン制御剤と混合済硬化型ジョイントコンパウンドを配合すると、他のイオンキレート剤、例えば非カルシムリン酸塩化合物などと配合された、混合済硬化型ジョイントコンパウンドで通常観察されるシード硬化反応を、防止、減少、または抑制する可能性があることが発見された。
【００６２】
図５Ｂを参照すると、これは、ＭＩＣ剤ジエチレントリアミン五酢酸五ナトリウムを含むＭＩＣ混合済硬化型ジョイントコンパウンドの写真である。ＤＴＰＡまたはその他のＭＩＣ剤を使用せずに配合され、石膏シード（１０）が目立つ図５Ａの混合済硬化型ジョイントコンパウンドと比較すると、石膏シードの形成は検出されない。
【００６３】
図６Ｂは、ＭＩＣ剤ジエチレントリアミン五酢酸五ナトリウムを含むＭＩＣ混合済硬化型ジョイントコンパウンドが基材に塗布されると、石膏シードが空隙（２０）および不均一な表面を生じさせている、図６Ａに示す混合済硬化型ジョイントコンパウンドの塗布を上回る技術的利点を提供する滑らかなモノリート（ｍｏｎｏｌｅｔｅ）表面を生成することを示す写真である。
【００６４】
この開示における好ましいＭＩＣ剤には、ジエチレントリアミン五酢酸（ＤＴＰＡ）および／またはその塩、例えば、ジエチレントリアミン五酢酸五ナトリウムまたはジエチレントリアミン五酢酸カルシウム三ナトリウムなどが含まれるが、これらに限定されない。他の適切なＭＩＣ剤には、エチレンジアミン四酢酸（ＥＤＴＡ）および／またはその塩、例えばエデト酸ナトリウムカルシウムなど、また、ヒドロキシ−エチル−エチレン−ジアミン三酢酸（ＨＥＤＴＡ）およびその塩、例えば、Ｎ−（ヒドロキシエチル）−エチレンジアミン三酢酸三ナトリウム、が含まれる。
【００６５】
ＭＩＣ混合済硬化型ジョイントコンパウンド混合物中のＭＩＣ剤の総量は、石膏、水および／または他の成分の供給源に応じて調整することができる。金属汚染、特に鉄によるものが多い配合剤では、ＭＩＣ剤をより多く使用する必要がある。
【００６６】
典型的には、乾燥焼石膏重量のパーセンテージとして計算して、約０．０１重量％〜約１０重量％のＭＩＣ剤が使用される。例えば、１００ｇの乾燥焼石膏当たり約０．０１ｇ〜約１０ｇのＭＩＣ剤を使用することができる。好ましくは、乾燥焼石膏重量のパーセンテージとして計算して、約０．１重量％〜約５重量％のＭＩＣ剤を使用することができる。
【００６７】
本開示における「約」という用語は、値のプラス／マイナス１０％、好ましくは値のプラス／マイナス１％を意味する。例えば、約１００は１００±１０、好ましくは１００±１を意味する。
【００６８】
好ましくは、ＭＩＣ混合済硬化型ジョイントコンパウンドは、ＭＩＣ剤としてＤＴＰＡおよび／またはその任意の塩を含む。より好ましくは、ＭＩＣ混合済硬化型ジョイントコンパウンドは、ジエチレントリアミン五酢酸五ナトリウムを含む。
【００６９】
好ましくは、ＭＩＣ混合済硬化型ジョイントコンパウンドは、乾燥焼石膏の重量からのパーセンテージとして、約０．０１重量％〜約１０重量％のＤＴＰＡおよび／またはその塩、例えば、ジエチレントリアミン五酢酸五ナトリウム（本開示ではＤＴＰＡ五ナトリウムと略される場合がある）を含む。いくつかの実施形態では、乾燥焼石膏の重量からのパーセンテージとして計算して、約０．０１重量％〜約１重量％のＤＴＰＡおよび／またはジエチレントリアミン五酢酸五ナトリウムを使用してもよい。
【００７０】
ＭＩＣ混合済硬化型ジョイントコンパウンドは、焼石膏または化粧漆喰とも呼ばれる硫酸カルシウム半水和物で調製される。これらのＭＩＣジョイントコンパウンドは、硬化型ジョイントコンパウンドである。好ましいＭＩＣジョイントコンパウンドには、焼石膏、水および石膏硬化遅延剤を含む混合済ジョイントコンパウンドが含まれる。
【００７１】
典型的には、ＭＩＣジョイントコンパウンドは、水を含むジョイントコンパウンド組成物の総重量に基づいて３０重量％〜９０重量％の焼石膏を含む。好ましくは、ＭＩＣジョイントコンパウンドは、水を含むジョイントコンパウンド組成物の総重量に基づいて、４０重量％〜８５重量％の焼石膏を含む。より好ましくは、ＭＩＣジョイントコンパウンドは、水を含むジョイントコンパウンド組成物の総重量の４５％〜８０％の焼石膏を含む。
【００７２】
水と混合される場合、ＭＩＣジョイントコンパウンドは、ＭＩＣジョイントコンパウンドの総重量に基づいて、約２０重量％〜約５０重量％の水を含み得る。
【００７３】
ＭＩＣジョイントコンパウンドはまた、炭酸カルシウム、石灰石、パーライト、発泡パーライト、タルクおよび／または雲母のうちの１つ以上を含み得る。存在する場合、これらの成分は、乾燥焼石膏の重量に基づいて、約１重量％〜約４０重量％の量で使用され得る。アタパルジャイト粘土などの粘土は、乾燥焼石膏の重量に基づいて、約１重量％〜約１０重量％の量で使用することができる。
【００７４】
ＭＩＣジョイントコンパウンドは、ラテックス結合剤および／またはデンプンなどの１つまたは複数の結合剤を含む。典型的には、焼石膏の乾燥重量に基づいて、約１％重量〜約２０重量％の結合剤が使用され得る。例えば、１００ｇの乾燥焼石膏が使用される場合、結合剤の量は、約１ｇ〜約２０ｇの範囲であり得る。
【００７５】
ＭＩＣジョイントコンパウンド混合物中の他の成分は、増粘剤、ｐＨ安定剤、殺生物剤、消泡剤、防腐剤および／または湿潤剤のうちの１つ以上を含み得る。典型的には、これらの成分のそれぞれは、水を除いて、ジョイントコンパウンドの約０．０１重量％〜約１０重量％を構成する。
【００７６】
ＭＩＣジョイントコンパウンドは、ポリアクリレートポリマー、ポリアクリルアミドポリマー、ポリアクリレート／ポリアクリルアミドコポリマーまたはそれらの任意の混合物を含む少なくとも１つの低分子量ポリマーを含み得る。低分子量ポリマーの分子量は、約１，５００〜約７，０００、より好ましくは約１，７００〜約６，５００の範囲である。典型的には、低分子量ポリマーは、焼石膏の乾燥重量に基づいて、約０．５重量％〜約２０重量％の低分子量ポリマーの量で使用される。より好ましくは、焼石膏の乾燥重量に基づいて、約０．５重量％〜約１０重量％の低分子量ポリマーが使用される。
【００７７】
好ましくは、ＭＩＣジョイントコンパウンドは、ヘキサメタリン酸亜鉛、トリポリリン酸カリウム、ピロリン酸四ナトリウム、ピロリン酸四カリウム、トリポリリン酸ナトリウム、リン酸一アンモニウム、リン酸カリウム一塩基性またはそれらの任意の組み合わせを含み得る少なくとも１つの非カルシムリン酸塩化合物を含む。典型的には、乾燥焼石膏の重量に基づいて、約０．０１重量％〜約１０重量％の非カルシムリン酸塩化合物を使用することができる。
【００７８】
本開示のＭＩＣジョイントコンパウンドにおいて、好ましい非カルシムリン酸塩化合物は、ピロリン酸テトラカリウム（ＴＫＰＰ）、ピロリン酸テトラナトリウム（ＴＳＰＰ）、またはこれらの任意の組み合わせを含む。ＴＫＰＰおよび／またはＴＳＰＰは、硬化反応を防止するのに必要な任意の量で、典型的には、乾燥焼石膏の重量に基づいて約０．０１重量％〜約１０重量％で使用することができる。ＴＫＰＰは、Ｉｎｎｏｐｈｏｓ，Ｉｎｃ．，Ｎｅｗ  Ｊｅｒｓｅｙから６０％の溶液として購入できる。
【００７９】
本開示のＭＩＣ硬化型ジョイントコンパウンドは、混合済みとして製造できる。ＭＩＣ剤は、石膏シードの硬化反応を防止する際に非カルシムリン酸塩化合物と相乗的に作用することが発見された。ＭＩＣ剤は、混合済硬化型ジョイントコンパウンドの貯蔵中および／または乾燥粉末硬化型ジョイントコンパウンドが水と混合されている間、石膏シードの形成を抑制または低減する。
【００８０】
本開示によるＭＩＣ剤混合済硬化型ジョイントコンパウンドの１つの好ましい配合剤は、ＤＴＰＡおよび／またはその塩、例えばＤＴＰＡ五ナトリウム、およびＴＫＰＰを含む硬化遅延剤  を含む。これらのジョイントコンパウンドにおいて、ＤＴＰＡまたはその塩は、乾燥焼石膏の重量に基づいて、約０．０１重量％〜約１０重量％の量で使用され得る。ＴＫＰＰは、乾燥焼石膏の重量に基づいて、約０．０１重量％〜約１０重量％の量で使用することができる。
【００８１】
本開示によるＭＩＣ剤混合済硬化型ジョイントコンパウンドの別の好ましい配合剤は、ＤＴＰＡおよび／またはその塩、例えばＤＴＰＡ五ナトリウム、およびＴＳＰＰを含む硬化遅延剤を含む。これらのジョイントコンパウンドにおいて、ＤＴＰＡまたはその塩は、乾燥焼石膏の重量に基づいて、約０．０１重量％〜約１０重量％の量で使用され得る。ＴＳＰＰは、乾燥焼石膏の重量に基づいて、約０．０１重量％〜約１０重量％の量で使用され得る。
【００８２】
本開示によるＭＩＣ剤混合済硬化型ジョイントコンパウンドのさらに別の好ましい配合剤は、ＤＴＰＡおよび／またはその塩、例えば、ＤＴＰＡ五ナトリウム、ならびにＴＫＰＰおよびＴＳＰＰの組み合わせを含む硬化遅延剤を含む。これらのコンパウンドにおいて、ＤＴＰＡまたはその塩は、乾燥焼石膏の重量に基づいて、約０．０１重量％〜約１０重量％の量で使用され得る。ＴＫＰＰおよびＴＳＰＰの合計は、乾燥焼石膏の重量に基づいて、約０．０１重量％〜約１０重量％の量であり得る。ＴＫＰＰとＴＳＰＰは同じ比率で使用することも、２つのうちの１つを他のものの量よりも多く使用することもできる。ＴＫＰＰとＴＳＰＰの比率は、それぞれ１：１００〜１００：１の範囲にすることができる。
【００８３】
他の態様では、アミノポリカルボン酸および／またはその塩を含む少なくとも１つのＭＩＣ剤を、乾燥粉末の従来型または軽量硬化型ジョイントコンパウンドと水を混合する間にミキサーに添加することができる。これにより、ミキサーでの石膏シード硬化反応が防止される。そのようなシード硬化反応は、汚染金属イオン、特に鉄イオンによって引き起こされる可能性がある。金属イオンの供給源は水、および焼石膏、炭酸カルシウム、他の成分中の汚染物質、および／または金属ミキサー自体の酸化であり得る。
【００８４】
硬化型ジョイントコンパウンド混合物に添加されるＭＩＣ剤の総量は、焼石膏、水および／または他の成分の供給源に応じて調整することができる。典型的には、ミキサー中の乾燥焼石膏の重量のパーセンテージとして計算して、約０．０１重量％〜約１０重量％のＭＩＣ剤を使用することができる。
【００８５】
本開示のＭＩＣ剤混合済硬化型ジョイントコンパウンドは、表１に示す以下の成分を含み得る。成分の一般的な範囲も表１にリストされている。
【００８６】
【表１】
2021501735.tif 000003
【００８７】
表１に示すように、ＭＩＣ混合済硬化型ジョイントコンパウンドは、乾燥焼石膏１００ｇあたり０．０１ｇ〜１０ｇの非カルシムリン酸塩化合物、すなわちＴＫＰＰ、および０．０１ｇ〜１０ｇのＭＩＣ剤、すなわちＤＴＰＡを含むことができる。このコンパウンドは、乾燥焼石膏１００ｇあたり２５ｇ〜１００ｇの水で配合できる。
【００８８】
混合済硬化型ジョイントコンパウンドは、典型的には、約７．５〜約１０の範囲のｐＨを有する。この開示で提供されるＭＩＣ剤は金属イオンキレート剤であり、その機能はｐＨに依存する。本開示で提供されるＭＩＣ剤、特にＤＴＰＡおよびその塩は、室温（２１℃）で測定したとき、約７．５〜約１０の範囲のｐＨを含む、広範囲のｐＨにおいて、ＭＩＣ混合済硬化型ジョイントコンパウンド中での石膏シードの形成を防止することができる。
【００８９】
さらなる実施形態において、本開示は、混合済硬化型ジョイントコンパウンド混合物における石膏シードの形成を防止するための方法を提供する。一実施形態では、この方法は、混合済硬化型ジョイントコンパウンドの製造中に、本開示で提供される１つまたは複数のＭＩＣ剤を添加することを含む。典型的には、乾燥焼石膏の重量のパーセンテージとして計算して、０．０１重量％〜１０重量％のＭＩＣ剤を加えることができる。１つ以上のＭＩＣ剤を含むこれらの混合済硬化型ジョイントコンパウンドは、ＭＩＣ剤を含まない混合済硬化型ジョイントコンパウンドよりも長い貯蔵寿命を有し、より少量の石膏シードしか形成しないことが発見された。
【００９０】
この技術的優位は、図５Ａ（ＭＩＣ剤を含まない混合済硬化型ジョイントコンパウンド）を図５Ｂ（ＤＴＰＡ五ナトリウムなどのＭＩＣ剤を含むＭＩＣ混合済硬化型ジョイントコンパウンド）と比較することによって、またＭＩＣ剤を含まない混合済硬化型ジョイントコンパウンドの基材への塗布（図６Ａ）と、同じ基材へのＭＩＣ剤（ＤＴＰＡ五ナトリウム）を含むＭＩＣジョイントコンパウンドの塗布（図６Ｂ）とを比較することによっても示されている。
【００９１】
他の方法は、乾燥粉末硬化型ジョイントコンパウンドが水および他の成分と混合されるときに、１つ以上のＭＩＣ剤をミキサーに加えることを含む。典型的には、乾燥焼石膏の重量に基づいて、０．０１重量％〜１０重量％のＭＩＣ剤を添加することができる。
【００９２】
他の方法は、１つ以上のＭＩＣ剤を、混合済硬化型ジョイントコンパウンドに加えることを含む。この方法では、ジョイントコンパウンドが機能する使用時間が長くなる。通常、乾燥焼石膏の重量に基づいて、０．０１重量％〜１０重量％のＭＩＣ剤を加えることができる。
【００９３】
さらなる実施形態は、混合済硬化型ジョイントコンパウンドであり得る硬化型ジョイントコンパウンドにおける硬化反応を制御するための方法を提供し、この方法は、ジョイントコンパウンドを１）乾燥焼成石膏の重量に基づいて、０．０１〜１０重量％の量の１つ以上のＭＩＣ剤と、２）乾燥焼石膏の重量に基づいて０．０１重量％〜１０重量％の量の１つ以上の非カルシムリン酸塩化合物と、を混合することを含む。
【００９４】
次に、本開示に記載されている硫酸亜鉛とミョウバンの硬化活性剤ブレンドは、コンパウンドが基材に塗布されるときに、硬化型ジョイントコンパウンドと混合されてもよい。硫酸亜鉛とミョウバンは、硫酸亜鉛対ミョウバンの乾燥重量で３：１〜２：１の範囲の比率でともにブレンドできる。次に、ブレンドは、水を除いて、硬化型のジョイントコンパウンドの０．５重量％〜３重量％の量で使用される。この方法は、約４０°Ｆ〜約９５°Ｆの範囲の温度で実行することができる。
【００９５】
実施例１．
２種の混合済硬化型ジョイントコンパウンドが調製された。第１の混合済ジョイントコンパウンドは、焼石膏、水、ラテックス結合剤、炭酸カルシウム、硬化遅延剤、およびＴＫＰＰを含んでいた。第２の混合済硬化型ジョイントコンパウンドは、第１の混合済硬化型ジョイントコンパウンドと同じ成分で調製されたが、しかしＤＴＰＡ五ナトリウム（Ｄｏｗ  Ｃｈｅｍｉｃａｌ  Ｃｏｍｐａｎｙから購入されたＶＥＲＳＥＮＥＸ（商標）８０キレート剤）を配合剤に加えた。
【００９６】
両方の混合済硬化型ジョイントコンパウンドを棚に置いておき、両方のコンパウンドを数か月の間、石膏シードの形成について定期的に検査した。第１の混合済硬化型ジョイントコンパウンドは、コンパウンドが調製されてから約１週間後に石膏シードが生じ始めた。ＤＴＰＡ五ナトリウムを含む第２の混合済硬化型ジョイントコンパウンドでは、石膏シードは検出されなかった。
【００９７】
２つの混合済硬化型ジョイントコンパウンドが調製されてから６か月以上経過した後、両方のコンパウンドが検査され、写真が撮られた。図５Ｂから分かるように、ＤＴＰＡ五ナトリウムを含む第２の混合済硬化型ジョイントコンパウンドでは石膏シードは検出されなかった。同時に、図５Ａに示すように、ＤＴＰＡ五ナトリウムや他のいずれのＭＩＣ剤も含まない、第１の混合済硬化型ジョイントコンパウンドは、石膏シードを生じた。
【００９８】
図６Ｂから分かるように、ＤＴＰＡ五ナトリウムを含む第２の混合済硬化型ジョイントコンパウンドを基材に塗布すると、滑らかな表面が生成された。対照的に、図６Ａに示すように、ＤＴＰＡ五ナトリウムを含まない第１の混合済硬化型ジョイントコンパウンドを基板に塗布すると、空隙を含む欠陥のある表面が生成された。
【図１】
2021501735.tif 000004
【図２】
2021501735.tif 000005
【図３】
2021501735.tif 000006
【図４】
2021501735.tif 000007
【図５Ａ】
2021501735.tif 000008
【図５Ｂ】
2021501735.tif 000009
【図６Ａ】
2021501735.tif 000010
【図６Ｂ】
2021501735.tif 000011
【国際調査報告】
2021501735.tif 000012
2021501735.tif 000013
2021501735.tif 000014